(57)【要約】金属接着用電気絶縁組成物およびその組成物をシートの形態で使用する方法。この絶縁組成物は、高温架橋に適合されるポリオレフィン重合体と、このポリオレフィン重合体１００部あたり共接着剤６０部以下の量でポリオレフィン重合体と混合された共接着剤とを含む。電気絶縁組成物と金属基材との間の重ね剪断接着強さ３．３ＭＰａ〜１２ＭＰａを提供するように、１４０℃〜１９０℃の範囲の高温に予熱された金属と接触させて絶縁組成物を硬化させることが好ましい。【特許請求の範囲】
【請求項１】
高温で架橋可能なポリオレフィン重合体と、
前記ポリオレフィン重合体１００部あたり共接着剤６０部以下の量で、前記ポリオレフィンポリマーと混合された共接着剤と
を含有する金属接着用電気絶縁組成物であって、
１４０℃〜１９０℃の高温に予熱された金属と接触して接着して、前記電気絶縁組成物と金属との間の重ね剪断接着強さ３．３ＭＰａ〜１２ＭＰａを提供する電気絶縁組成物。
【請求項２】
前記ポリオレフィン重合体が、低密度ポリエチレン、エチレン−オクテン共重合体、エチレン−酢酸ビニル共重合体並びにそれらの混合物およびブレンドからなる群より選択される請求項１に記載の電気絶縁組成物。
【請求項３】
前記ポリオレフィン重合体１００部あたり、２．５部〜１０部のマレイン酸処理ポリエチレンワックスをさらに含む請求項２に記載の電気絶縁組成物。
【請求項４】
前記ポリオレフィン重合体１００部あたり、２０部〜４０部の難燃剤をさらに含む請求項３に記載の電気絶縁組成物。
【請求項５】
前記共接着剤がエポキシ樹脂である請求項１に記載の電気絶縁組成物。
【請求項６】
前記エポキシ樹脂が、液体または固体ビスフェノールＡエポキシ樹脂、エポキシクレゾールノボラック、エポキシフェノールノボラック並びにそれらの混合物およびブレンドからなる群より選択される請求項５に記載の電気絶縁組成物。
【請求項７】
請求項１、２、３および４のいずれか１項に記載の絶縁組成物を含む電気絶縁シート。
【請求項８】
請求項５または６のいずれかに記載の絶縁組成物を含む電気絶縁シート。
【請求項９】
金属基材を１４０℃〜１９０℃の高温に加熱して加熱金属基材を提供する工程と、
請求項１に記載の電気絶縁組成物からなる少なくとも１枚のシートを前記加熱金属基材に当接し、絶縁保護金属基材を提供する工程と、
前記絶縁保護金属基材を熱的に状態調整して、前記電気絶縁組成物と前記金属基材との間の重ね剪断接着強さ３．３ＭＰａ〜１２ＭＰａを提供するように、前記少なくとも１枚のシートを前記加熱金属基材に接着させる工程を有する金属基材の絶縁方法。
【請求項１０】
前記少なくとも１枚のシートを当接させる工程が、それらの間に継ぎ目を有する少なくとも第１および第２のシートを当接させることを含む請求項９に記載の金属基材の絶縁方法。
【請求項１１】
前記少なくとも１枚のシートを前記加熱金属基材の少なくとも一部の輪郭に合致させるために、圧力を加える工程をさらに含む請求項９に記載の金属基材の絶縁方法。
【請求項１２】
前記金属基材がブスバーの形態を有する請求項９に記載の金属基材の絶縁方法。
【発明の詳細な説明】
【０００１】
発明の分野
本発明は、金属を保護し電気的に絶縁する組成物およびフィルムに係り、特にブスバーの絶縁のように導電体の一次絶縁を提供するために高温で基材に適用されるシートまたはフィルム材に関する。
【０００２】
発明の背景
ブスバーは、配電網やそれに関連する開閉装置とともに使用する接続構造部材としてよく知られている。ブスバーの一部分は、長さ方向に沿って、裸金属と電気的に接続するための部位を提供する。ブスバーの他の部分には絶縁保護被覆が施されている。例えば、ブスバーや電線などの金属基材に適用されてよい絶縁被覆には、様々なものがあり、様々な方法が用いられている。金属用の従来の被覆材には、充填剤配合のポリシロキサン組成物、ポリフッ化ビニリデン組成物およびエポキシ樹脂組成物を含む電気絶縁樹脂被覆材などの硬化性組成物がある。日本特許ＪＰ１１２０３９４４には、ブスバー用の絶縁樹脂被覆材に関する一般的な記載がある。硬化性ポリシロキサン絶縁組成物が記載されている刊行物としては、公表公報ＷＯ９８４３２５１、米国特許ＵＳ５６４１８２７および、８０℃で２０分間硬化させた充填剤含有シリコーンエラストマーからなる電線の絶縁材が記載されている仏国特許ＦＲ２６４４６１９が挙げられる。耐アーク性ポリフッ化ビニリデン組成物は、日本特許ＪＰ５７０２３３７７に記載されているように、電気スイッチの絶縁に使用できる。金属用エポキシ樹脂被覆材は、Ａｎｎｕａｌ　Ｔｅｃｈ．Ｃｏｎｆ．，Ｓｏｃ．Ｐｌａｓｔ．Ｅｎｇ．，Ｔｅｃｈ．Ｐａｐ．，２７ｔｈ　（１９６９），１５　３４−８．Ｐｕｂｌ．Ｓｏｃ．Ｐｌａｓｔ．Ｅｎｇ．，Ｉｎｃ．，Ｓｔａｍｆｏｒｄ，Ｃｏｎｎに記載されているように、溶液からの適用が可能である。それらは、また、ＪＰ５９１３４５０８によれば、銅電導体に電気泳動により析出することができるし、流動層技術を利用した溶融接着を使用して、エポキシ樹脂被覆材を金属表面に適用することができる。溶融接着を使用することによりエポキシ被覆が形成されることは、米国特許ＵＳ４８８５１８７およびＰｒｏｃ．Ｅｌｅｃｔｒ．／Ｅｌｅｃｔｒｏｎ．Ｉｎｓｕｌ．Ｃｏｎｆ．，１２ｔｈ　（１９７５）１６５−７０　Ｐｕｂｌ．ＩＥＥＥ，Ｎｅｗ　Ｙｏｒｋ，ＮＹ．を参照することにより明らかであり、そこには、ブスバーの保護および絶縁に関して、粉末エポキシの溶融接着による被覆がポリエチレンテレフタレートテープに比べて優れている点が記載されている。
【０００３】
その他、ブスバーの保護および絶縁のためにテープ、フィルムまたはラップの使用が記載されている情報源もある。例えば、独国特許ＤＥ１９７１０８８１、米国特許ＵＳ３５０４１０３および公表公報ＷＯ９６／２５２９２では、ブスバーの被覆用に接着剤を塗布したラップ材を使用している。独国特許ＤＥ１６４０７７８に記載されているように、この目的のためには管状の被覆材もまた使用することができる。管状の被覆材は、場合によって、熱収縮した管で、より金属表面に密着するように収縮が起きる、選択された温度まで加熱されてもよい。金属表面のラッピングに代わる処理法には、金属表面に被覆された硬化性のエポキシ樹脂層に帯状のフェルトまたは布を当接することを伴う。次いで、エポキシ層の硬化によってフェルトまたは布を金属に接着させる。
【０００４】
粘着剤を塗布したラップ材を使用したり、絶縁と金属の接着をより強固にするために金属表面に特殊な処理を施すことは、金属基材の保護および絶縁のための方法としては、時間とコストがかかる方法である。製造が比較的容易であり、また、容易に自動化し得る簡単な方法で金属に接着させることができる絶縁被覆組成物、シートあるいはテープが必要とされている。
【０００５】
発明の概要
本発明は、潜在的な架橋性および接着性を有し、押出成型が可能で、電気絶縁性があり、任意に、難燃性である組成物およびフィルムを提供する。本発明に係る押出成型可能な絶縁組成物は、金属に対する共接着剤を含む架橋可能なポリオレフィン母材を含有する。ポリオレフィンまたは共接着剤が早期に架橋するのを防止するため、製造における材料の混練とフィルムの成型段階に注意を要する。混練とフィルムの押出しは、硬化性材料の分解温度以下で、また、電気絶縁フィルムを金属基材に接着させるために使用される温度以下のプロセス温度を必要とする。共接着剤は典型的には熱硬化のメカニズムで硬化する。ポリオレフィンの架橋もまた高温で進行する。配合物あるいはフィルムが一旦架橋あるいは硬化を開始すると、プロセスを元に戻すことはできない。
【０００６】
本発明に係る絶縁組成物のフィルムは、共接着剤を活性化しポリオレフィンポリマーの架橋反応を促進するに十分高い温度に予め加熱された金属に接着する。任意により、特定用途の要求に合致させるため、絶縁組成物は、難燃剤、アーク抑制剤、押出助剤およびその他の添加剤を含んでもよい。自動化プロセスを使用して、フィルムあるいはテープとして押出成型物をブスバーに適用することが好ましい。
【０００７】
特に、本発明は、金属に接着させるための電気絶縁組成物を提供する。この絶縁組成物は高温で架橋に適合するポリオレフィン重合体と共接着剤を含有する。ポリオレフィンポリマー１００部に対して共接着剤６０部までの量で、共接着剤とポリオレフィンポリマーとを混合することができる。絶縁組成物は、ポリオレフィンの架橋および共接着剤の硬化の段階で、１４０℃から１９０℃の高温に予め加熱された金属に接着させることが好ましい。結果として得られる構造は、電気絶縁組成物と金属との間の重ね剪断接着強さ３．３ＭＰａ〜１２ＭＰａを有する。
【０００８】
本発明に係る絶縁組成物を様々な材料形態で、金属に接着させるために適用することができる。硬化後、絶縁組成物は金属を覆うバリヤー層を提供する。この層は、絶縁組成物をフィルムあるいはシートの形態で用いることによって形成することが好ましい。
【０００９】
本発明は、また、まず最初に金属基材を１４０℃から１９０℃の範囲の高温に加熱する、金属基材の絶縁方法を含む。加熱した金属基材に、少なくとも１枚の電気絶縁組成物からなるシートを当接する。任意に、シートは、重なった継ぎ目を形成するために、金属基材の縁を越えて拡がっている。電気絶縁組成物は、高温架橋に適したポリオレフィン重合体と、そのポリオレフィン重合体１００部に対して共接着剤６０部までの量でポリオレフィンと混合された共接着剤を含有する。電気絶縁組成物は金属基材と接触して高温で硬化し、電気絶縁組成物と金属基材との間の重ね剪断接着強さ３．３ＭＰａ〜１２ＭＰａを提供する。シートに圧力を加えることによって、それを金属基材の少なくとも一部の輪郭に合致させることができる。これによって絶縁保護された金属基材が得られ、これは、ポリオレフィンの架橋と共接着剤の硬化によってシートが金属基材の段階で強く接着するよう熱的に状態調整される。
【００１０】
単一シートで、あるいは複数の電気絶縁シートの間で、合わせ目を形成するために重ね合わせる方法は、導電性基材の絶縁法の一つである。この方法の使用によって、絶縁組成物で導電体を完全に覆うことが可能となる。これに替わる方法では、隣接する関係で継ぎ目を有する絶縁材料のシートで覆われた電性基材が得られる。この場合、この方法では、隣接する継ぎ目の付近に隙間の無い絶縁基材を得るために、シート材料を正確に当接することが要求される。
【００１１】
発明の詳細な説明
本発明に係る組成物とフィルムは、ポリオレフィン材料、好ましくは低密度ポリエチレンとマレイン酸処理ポリエチレン（ｍａｌｅａｔｅｄ　ｐｏｌｙｅｔｈｙｌｅｎｅ）の混合物を含み、それは、金属用共接着剤、好ましくはエポキシ含有物を含有する。ポリオレフィン材料およびエポキシ共接着剤はいずれも、高温で発現する潜在的な反応性をもつ成分を有する。
【００１２】
本発明において、絶縁組成物を金属表面へ接着することに関する潜在的な反応の利点は、一方で、絶縁材料の混練やフィルム成型時に問題となる可能性がある。ポリオレフィンあるいはエポキシ共接着剤の早期の硬化を防ぐためには、製造工程の材料混練時とフィルム成型段階でともに注意が必要である。反応性エポキシは典型的には熱硬化のメカニズムで硬化する。ポリオレフィンの架橋もまた高温で進行する。一旦、硬化や架橋が始まると、その反応プロセスを逆行させることはできない。電気絶縁フィルムのシートの製造に先立つペレット化や一軸スクリュー押出機への供給に適した本発明の組成物を得るためには、材料のブレンドはバッチ法を使用することが好ましい。バッチ法は、粒子状材料の適切な分散が得られるように２段階で行う。混練の第１段階では、ポリマーの架橋剤を除く全ての材料を含む。共接着剤とその硬化剤の混合物は、予備ブレンドとしてバッチに添加することが好ましい。また、反応性共接着剤の硬化剤は水分の影響を受けるおそれがあり、ポリマーの架橋剤はｐＨの影響を受けるおそれがあるので、充填剤、難燃剤、相乗剤などの他の添加剤の選択に注意が必要である。その他の製造プロセスは、混練およびニ軸スクリュー押出機を使用するシート押出しを含んでいてもよい。
【００１３】
絶縁組成物が硬化する温度での金属基材と絶縁シートの界面との接触は、金属とシートとの間の接着形成を促進する。シートを適切に適用することによって、保護および電気絶縁性を有し、任意に難燃性を有する、金属基材に強固に接着したポリマー層が形成される。本発明において、電気絶縁シートを適用するときの温度は、流動層で粉末エポキシを溶融接着するときに一般的に用いられる操作温度と比べて相対的低温である。低温であることは、アルミ棒に施された錫メッキ層のような溶融温度が低い金属への接着に有利である。溶融接着エポキシ被覆材がそのような棒に損傷を与えるおそれがあるのに対し、本発明によるシートは問題なく効果的に接着させることができる。
【００１４】
これまでにテストされた基材には、鋼、銅、アルミ、錫メッキアルミ、銀メッキ（フラッシュメッキ）銅、研磨されたステンレス鋼およびブラスト処理した鋼がある。
【００１５】
好ましい架橋性ポリオレフィンとしては、低密度ポリエチレン、マレイン酸処理ポリエチレン、エチレン−オクテン共重合体、エチレン−ヘキセン共重合体、エチレン−プロピレン共重合体、エチレン−酢酸ビニル共重合体、エチレン−アクリレート共重合体およびそれらとポリエチレンのブレンドが挙げられる。
【００１６】
好ましい共接着剤としては、液体および固体ビスフェノールＡエポキシ樹脂、エポキシクレゾールノボラック（ＥＣＮ）、エポキシフェノールノボラック（ＥＰＮ）およびビスフェノールＡエポキシ樹脂とＥＣＮまたはＥＰＮとの混合物などのエポキシ樹脂が挙げられる。その他の有用な共接着剤としては、Ｓｃｏｔｃｈｃａｓｔ４１３（３Ｍ　Ｃｏ．，Ｓｔ．Ｐａｕｌ，Ｍｉｎｎ．から入手可能）のような混練された溶融接着エポキシ製品、ビスフェノールＦエポキシ樹脂、脂肪族エポキシ樹脂などが挙げられる。
【００１７】
好ましいエポキシ架橋剤としては、三フッ化硼素の錯化合物、シアノグアニジンとしても知られるジシアンジアミド、ポリアミド類、ポリアミン類およびその他の類似の有用な公知の材料が挙げられる。
【００１８】
好ましい難燃剤としては、エチレンビステトラブロモフタールイミド、デカブロモジフェニルオキサイド、ＳＡＹＴＥＸ８０１０（Ａｌｂｅｍａｒｌｅ　Ｃｏｒｐ．から入手可能）、テトラデカブロモジフェノキシベンゼンなどの臭素化系難燃剤、および三酸化アンチモン、五酸化アンチモン、硼酸亜鉛、ＦＩＲＥＢＲＡＫＥ　ＺＢ（Ｕ．Ｓ．Ｂｏｒａｘから入手可能）などの難燃助剤（ｆｌａｍｅ　ｓｙｎｅｒｇｉｓｔ）あるいはＤＥＣＬＯＲＡＮＥ　ＰＬＵＳ（Ｏｃｃｉｄｅｎｔａｌ　Ｃｈｅｍｉｃａｌ　Ｃｏｒｐ．から入手可能）などの塩素化系難燃剤が挙げられる。
【００１９】
オレフィン系不飽和物の架橋剤としては、ジクミルペルオキサイド、ＶＵＬＣＵＰとしてＨｅｒｃｕｌｅｓ　Ｉｎｃ．から入手可能なα，α’−ビス（ｔ−ブチルペルオキシ）ジイソプロピルベンゼン、あるいはジクミルペルオキサイドとα，α’−ビス（ｔ−ブチルペルオキシ）ジイソプロピルベンゼンとｔ−ブチルクミルペルオキサイドの混合物、２，５−ジメチル−２，５−ジ（ｔ−ブチルペルオキシ）ヘキサン、および２，５−ジメチル−２，５−ジ（ｔ−ブチルペルオキシ）ヘキシン−３が挙げられる。
【００２０】
その他の好ましい添加剤としては、酸化防止剤、加工助剤、ワックス類、紫外線安定剤、アーク抑制剤（ａｒｃ　ｓｕｐｐｒｅｓｓａｎｔｓ）、アルミナ、シラン処理したタルク、マイカ、長石およびウォラストナイトのような滴下抑制剤（ｄｒｉｐ　ｓｕｐｐｒｅｓｓａｎｔｓ）などが挙げられる。
【００２１】
本発明は、また、本発明の組成物から作られたフィルムを用いて製造された、潜在的反応性を有するシートを用いる方法を含む。この方法は、共接着剤を活性化し、ポリマーを架橋させ、フィルムを金属に接着させるために、金属基材の温度をフィルムの反応温度以上の温度にまで昇温する予熱工程を含むことが好ましい。
【００２２】
本発明においては、帯状のフィルムが金属基材の縁を越えて拡がって重なり合った継ぎ目を形成するようにフィルムのシートを使うことによって、予熱された金属の表面保護と電気的絶縁が達成される。隣接する継ぎ目も、電気的なショートが起こるような隙間がシート間に無ければ、使用することができる。フィルムの適用は、ブスバーのような金属体をラミネート用ローラに供給する装置を使って自動化することができる。金属の主面に保護シートを接着させるラミネート用ローラを通過して金属が供給される前に、金属を１４０℃〜１９０℃の範囲、好ましくは１５０℃に予熱するにあたっては、熱風の吹き付けまたは誘導加熱が使用できる。ラミネート用ローラのすぐ後ろで、加熱空気を高速で噴射することによって、フィルムの重なり部分が曲げられ、金属体の縁や他の露出部分が覆われる。例えば、金属ブスバーを使用して、最初にブスバーの片面を被覆し、次いで他の面を被覆してもよい。適切な設計をすれば、自動ラミネート装置は、保護層の被覆から、重ね合わせ、接着までを１回の操作で行うことできる。金属体に保護および絶縁用フィルムを適用するプロセスでは、約２０分間の高温で熱的に状態調整することによって、保護層を十分に硬化接着させ、次いで、保護された金属を室温まで冷却する。この処理が完了したとき、フィルムが重なる縁部で厚くなった継ぎ目を持つ均一なコーティングの外観を特徴とする保護層が形成される。接着されたフィルムは、典型的にインストロン試験機を用い、ジョーの分離速度２．５ｍｍ／分の条件で、通常の重ね剪断技術で測定したとき、３．３ＭＰａから１２ＭＰａの接着力を示す。
【００２３】
本発明による押出しフィルムは、様々な金属体の保護と絶縁に使用することができる。この材料の耐摩耗性は、この材料を様々な用途の保護被覆として有用なものにする。その材料の金属基材上への電気絶縁層としての適用、特にブスバーの絶縁に関係する特性は、特に興味深い。錫メッキアルミニウムまたは銀をフラッシュメッキした銅などのブスバー基材に適用したとき、本発明におけるシートは強固に接着した電気絶縁層を形成する。溶融接着エポキシ粉末に替わって、潜在的反応性をもつシートを用いる利点は、錫メッキブスバーに適用したときに錫の軟化点以下の温度を使用できることである。これは、金属メッキの薄い層に損傷を与えるリスクを大幅に軽減し、流動層コーティング技術に比べて操作性に優れていることを示している。
【００２４】
以上、本発明に従い、保護および電気絶縁被覆を提供するため、金属に接着させる組成物とフィルムについて記載してきた。この開示を考慮して、ここに開示された実施形態に対して、添付した特許請求の範囲に規定され、以下の実施例でさらに説明される本発明の精神と範囲から逸脱することなしに変更を加えることができる。
【００２５】
実験
材料の配合
表１および表２は、本発明に係る材料の配合と、それに対応する重ね剪断の測定結果を示す。
【００２６】
難燃性およびトラッキング
本発明に係る難燃剤含有シートは、ＵＬ−９４規格のＶ−０からＶ−２（ＡＳＴＭ　Ｄ　３８０１）を示し、ＩＥＣ　１１２試験法による測定では、グループ１の「比較トラッキング指数」を示す。
【００２７】
耐電圧
本発明に係る材料の耐電圧特性は、相対湿度９６％の湿度条件で、２３℃、９６時間の暴露後も変化は認められない。材料特性試験によれば、１６３℃で７日、１９０℃で７日、１３８℃で６０日、１６２℃で６０日など、エージング時間を変えた配合物の耐電圧は少なくとも５０％維持される。
【００２８】
引張強さ
本発明に係る材料は、１６３℃で７日、１９０℃で７日、１３８℃で６０日、１６２℃で６０日を含む様々なエージング期間後も初期の引張強さの少なくとも５０％を保持する。
【００２９】
潜在的な反応性の保持
押出フィルムからなるシートは、５０℃で２週間の加速試験で示されるように、室温２５℃、相対湿度５０％で保存したとき、１年以上９０％〜９５％の潜在的な反応性を保持する。
【００３０】
絶縁組成物の成分は金属に対する接着性に影響する。実施例Ｃ１および１〜５に示されるように、ポリオレフィンを変化させると、重ね剪断力に影響がでる。同様に、実施例６〜８に示されるように、汎用の低密度ポリエチレンの存在下、共接着剤を変えると、重ね剪断は変化する。このことは、エポキシ基含有共接着剤が、ある場合に如何にして金属に対する接着力を増大させるかを示している。本発明の組成物の金属に対する接着力は、また、実施例１と実施例１１の比較から明らかなように、硬化剤の選択によっても変化する。実施例１１のように、ジクミルペルオキサイドに代えてＶＵＬＣＵＰを使用すると、重ね剪断力が低下するようである。
【００３１】
【表１】
2004509221.tif 000002
＊　重ね剪断値は、インストロン試験装置を用い、ジョーの分離速度２．５ｍｍ／分の条件で、研磨したステンレス鋼に対し測定した値である。
【００３２】
【表２】
2004509221.tif 000003
【００３３】
材料の見出し
ＤＹＮＨ−１は、融点が１０９℃の低密度ポリエチレン（ｄ＝０．９１８）であり、Ｕｎｉｏｎ　Ｃａｒｂｉｄｅ　Ｃｈｅｍｉｃａｌｓ　ａｎｄ　Ｐｌａｓｔｉｃｓ　Ｃｏ．，Ｉｎｃ．から入手可能である。
ＬＤ−４００は、融点が１０８℃の低密度ポリエチレン（ｄ＝０．９１７）であり、Ｅｘｘｏｎ　Ｃｈｅｍｉｃａｌ　Ｃｏｍｐａｎｙから入手可能である。
ＥＸＸＡＣＴ　２Ｍ０４２は、密度０．８８２、融点６６℃のエチレン−オクテン共重合体であり、Ｅｘｘｏｎ　Ｃｈｅｍｉｃａｌ　Ｃｏｍｐａｎｙから入手可能である。
ＥＮＧＡＧＥ　８００３は、密度０．８８５、融点７６℃のエチレン−オクテン共重合体であり、Ｄｕｐｏｎｔ　Ｄｏｗ　Ｅｌａｓｔｏｍｅｒｓから入手可能である。
ＥＮＧＡＧＥ　８４８０は、密度０．９０２、融点１００℃のエチレン−オクテン共重合体であり、Ｄｕｐｏｎｔ　Ｄｏｗ　Ｅｌａｓｔｏｍｅｒｓから入手可能である。
ＥＬＶＡＸ　４７０は、密度０．９４１、融点８９℃のエチレン−酢酸ビニル共重合体であり、Ｄｕｐｏｎｔ　Ｄｏｗ　Ｅｌａｓｔｏｍｅｒｓから入手可能である。
マレイン酸処理ポリエチレンワックスは、Ｅａｓｔｍａｎ　Ｃｈｅｍｉｃａｌｓ　Ｃｏ．から入手可能なＥＰＯＬＥＮＥ　Ｃ−１８である。
難燃剤は、Ａｌｂｅｍａｒｌｅ　Ｃｏｒｐ．から入手可能な臭素化難燃剤（ＳＡＹＴＥＸ　ＢＴ−９３）である。
滴下抑制剤Ａは、アルミナである。
滴下抑制剤Ｂは、Ｌｕｚｅｎａｃ　Ａｍｅｒｉｃａ，Ｉｎｃ．から供給されたシラン処理タルク（ＭＩＳＴＲＯＮ　ＰＬＸ）である。
ＥＰＯＮ　１００１Ｆは、Ｓｈｅｌｌ　Ｃｈｅｍｉｃａｌ　Ｃｏｍｐａｎｙから入手可能な固体エポキシである。
ＥＰＯＮ　８２８は、Ｓｈｅｌｌ　Ｃｈｅｍｉｃａｌ　Ｃｏｍｐａｎｙから入手可能な液体エポキシである。
ＡＲＡＬＤＩＴＥ　ＥＣＮ　１２８０は、Ｃｉｂａ　Ｓｐｅｃｉａｌｔｙ　Ｃｈｅｍｉｃａｌｓ　Ｃｏｒｐ．から入手可能な固体エポキシクレゾールノボラックである。
ＳＣＯＴＣＨＣＡＳＴ　４１３は、３Ｍ　Ｃｏｍｐａｎｙ，Ｓｔ．Ｐａｕｌ，Ｍｎから入手可能な粉末エポキシである。
ＢＦ３触媒は、Ｌｅｅｐｏｘｙ　Ｐｌａｓｔｉｃｓ，Ｉｎｃ．から供給されたエポキシ硬化剤のＬＥＥＣＵＲＥ　Ｂ−５５０である。
ジクミルペルオキサイド（ＤＩ−ＣＵＰ）は、Ｈｅｒｃｕｌｅｓ　Ｉｎｃ．から入手可能なオレフィン架橋剤である。
ジシアンジアミドは、ＳＫＷ　Ｔｒｏｓｂｅｒｇ　ＡＧ．から入手可能なエポキシ硬化剤である。
酸化防止剤（ＩＲＧＡＮＯＸ　１０３５）は、Ｃｉｂａ　Ｓｐｅｃｉａｌｔｙ　Ｃｈｅｍｉｃａｌｓ　Ｃｏｒｐｏｒａｔｉｏｎから入手可能である。
ＶＵＬＣＵＰは、Ｈｅｒｃｕｌｅｓ　Ｉｎｃ．社製のα，α’−ビス（ｔ−ブチルペルオキシ）ジイソプロピルベンゼンである。
【国際公開パンフレット】
2004509221.tif 000004
2004509221.tif 000005
2004509221.tif 000006
2004509221.tif 000007
2004509221.tif 000008
2004509221.tif 000009
2004509221.tif 000010
2004509221.tif 000011
2004509221.tif 000012
2004509221.tif 000013
2004509221.tif 000014
2004509221.tif 000015
2004509221.tif 000016
2004509221.tif 000017
【国際公開パンフレット（コレクトバージョン）】
2004509221.tif 000018
【国際調査報告】
2004509221.tif 000019
2004509221.tif 000020
2004509221.tif 000021